(57)【特許請求の範囲】
【請求項１】
排ガスにオゾンを注入し、オゾンを吸着しかつＮＯｘを吸着する高シリカペンタシルゼオライト、脱アルミニウムフォージャサイト、メソポーラスシリケート又はこれらのうちの２種以上の混合物である高シリカ吸着剤を充填した吸着剤充填層を有する吸着反応装置の吸着反応工程にある吸着剤充填層に導入して排ガス中のＮＯｘをＮＯ2 及びＨＮＯ3 に酸化して吸着させ、ＮＯｘ含有量の低減した処理ガスは大気中に放出し、ＮＯ2 及びＨＮＯ3 を吸着して吸着剤の吸着能が低下した吸着剤充填層は排ガスの導入を止めて加熱脱着工程とし、加熱することによってＮＯ2 を脱着させ、高濃度ＮＯ2 含有ガスを発生させるとともに吸着剤の再生を行い、得られた高濃度ＮＯ2 含有ガスを脱硝装置に導いてＮＯ2 を分解除去することを特徴とする排ガスの脱硝処理方法。
【請求項２】
前記排ガスに注入するオゾンとして水の電解によるオゾン発生器から発生させたオゾンを使用し、オゾン発生器から発生する水素を脱硝装置における還元剤として使用してＮＯ2 の分解除去を行うことを特徴とする請求項１に記載の排ガスの脱硝処理方法。
【請求項３】
前記排ガスが道路トンネル排ガスであることを特徴とする請求項１又は２に記載の排ガスの脱硝処理方法。
【請求項４】
オゾンを吸着しかつＮＯｘを吸着する高シリカペンタシルゼオライト、脱アルミニウムフォージャサイト、メソポーラスシリケート又はこれらのうちの２種以上の混合物である高シリカ吸着剤を充填した高シリカ吸着剤充填層を有し、排ガス中のＮＯｘの酸化吸着と加熱による高濃度ＮＯ2 含有ガスの放出及び吸着剤の再生とを交互に行う吸着反応装置と、該吸着反応装置に供給する排ガス中にオゾンを注入するオゾン発生器と、前記吸着反応装置から吸着剤再生時に放出される高濃度ＮＯ2 含有ガスを脱硝処理する脱硝装置とを構成要素として含むことを特徴とする排ガスの脱硝処理装置。
【請求項５】
前記吸着反応装置が、複数の高シリカ吸着剤充填層を有し、バルブの切り換えによって吸着反応工程と加熱脱着工程とを順次繰り返す吸着反応装置であることを特徴とする請求項４に記載の排ガスの脱硝処理装置。
【請求項６】
前記吸着反応装置が、回転軸を中心にして円盤状に配置された複数の高シリカ吸着剤充填層を有し、回転により順次吸着反応ゾーンと加熱脱着ゾーンを通過することによって吸着反応工程と加熱脱着工程とを順次繰り返す吸着反応装置であることを特徴とする請求項４に記載の排ガスの脱硝処理装置。
【請求項７】
前記オゾン発生装置が水の電解によるオゾン発生器であり、前記脱硝装置が還元剤として水素を使用する脱硝装置であることを特徴とする請求項４〜６のいずれか１項に記載の排ガスの脱硝処理装置。
【請求項８】
請求項４〜７のいずれか１項に記載の構成を有することを特徴とする道路トンネル排ガスの脱硝装置。
【発明の詳細な説明】
【０００１】
【発明の属する技術分野】
本発明はオゾンとオゾン吸着剤の作用を組み合わせた排ガスの脱硝処理方法及び装置に関し、特に道路トンネル排ガスなど低濃度のＮＯｘを含有する排ガスの脱硝に適した排ガスの脱硝処理方法及び装置に関する。
【０００２】
【従来の技術】
近年、大都市における自動車排気ガスによる環境汚染、特に窒素酸化物（ＮＯｘ）による汚染が問題となっており、トンネルなどから排出される排ガスの脱硝処理が検討されている。
従来、ボイラ等の排煙脱硝技術については広く研究開発が行われて実用化されているが、道路トンネル排ガスの脱硝はこれらの固定発生源からの排ガスの脱硝とは条件が全く異なっている。すなわち、道路トンネル排ガスは自動車排気ガスが大量の大気で希釈されたものであって、温度は常温でＮＯｘ濃度は最大で３〜５ｐｐｍであり、処理ガス量は多いという特性を有している。このような道路トンネル排ガスを通常のボイラ排ガス処理に使用されているアンモニア接触還元脱硝法を適用しようとすると、常温かつ大量の排ガスを２００〜３００℃に昇温する必要があり、大量のエネルギを必要とする。
そのため、このような排ガスの脱硝方法としては、何らかの方法によりＮＯｘを濃縮し、濃縮した少量のガスを脱硝処理する方法が検討されており、現在最も優位にあるのはゼオライト系吸着剤により吸着濃縮し、アンモニア接触還元脱硝法により処理する方法である。しかしながら、通常のゼオライト系吸着剤は水分にに対する耐性がないため、先ず除湿工程を必要とし、また、ＮＯｘの吸着率も小さいためコストが高く、実用化には至っていない。
【０００３】
【発明が解決しようとする課題】
本発明はこのような従来技術における問題点を解決し、効率よくＮＯｘの濃縮を行うことができ、道路トンネル排ガスなど低濃度のＮＯｘを含有する排ガスの脱硝に適用した場合に、装置の小型化、コストの低減が可能な排ガスの脱硝処理方法及び装置を提供することを目的とする。
【０００４】
【課題を解決するための手段】
本発明は前記課題を解決する手段として次の（１）〜（８）の構成を有するものである。
（１）排ガスにオゾンを注入し、オゾンを吸着しかつＮＯｘを吸着する高シリカペンタシルゼオライト、脱アルミニウムフォージャサイト、メソポーラスシリケート又はこれらのうちの２種以上の混合物である高シリカ吸着剤を充填した吸着剤充填層を有する吸着反応装置の吸着反応工程にある吸着剤充填層に導入して排ガス中のＮＯｘをＮＯ2 及びＨＮＯ3 に酸化して吸着させ、ＮＯｘ含有量の低減した処理ガスは大気中に放出し、ＮＯ2 及びＨＮＯ3 を吸着して吸着剤の吸着能が低下した吸着剤充填層は排ガスの導入を止めて加熱脱着工程とし、加熱することによってＮＯ2 を脱着させ、高濃度ＮＯ2 含有ガスを発生させるとともに吸着剤の再生を行い、得られた高濃度ＮＯ2 含有ガスを脱硝装置に導いてＮＯ2 を分解除去することを特徴とする排ガスの脱硝処理方法。
【０００５】
（２）前記排ガスに注入するオゾンとして水の電解によるオゾン発生器から発生させたオゾンを使用し、オゾン発生器から発生する水素を脱硝装置における還元剤として使用してＮＯ２  の分解除去を行うことを特徴とする前記（１）の排ガスの脱硝処理方法。
【０００７】
（３）前記排ガスが道路トンネル排ガスであることを特徴とする前記（１）又は（２）に記載の排ガスの脱硝処理方法。
【０００８】
（４）オゾンを吸着しかつＮＯｘを吸着する高シリカペンタシルゼオライト、脱アルミニウムフォージャサイト、メソポーラスシリケート又はこれらのうちの２種以上の混合物である高シリカ吸着剤を充填した高シリカ吸着剤充填層を有し、排ガス中のＮＯｘの酸化吸着と加熱による高濃度ＮＯ2 含有ガスの放出及び吸着剤の再生とを交互に行う吸着反応装置と、該吸着反応装置に供給する排ガス中にオゾンを注入するオゾン発生器と、前記吸着反応装置から吸着剤再生時に放出される高濃度ＮＯ2 含有ガスを脱硝処理する脱硝装置とを構成要素として含むことを特徴とする排ガスの脱硝処理装置。
【０００９】
（５）前記吸着反応装置が、複数の高シリカ吸着剤充填層を有し、バルブの切り換えによって吸着反応工程と加熱脱着工程とを順次繰り返す吸着反応装置であることを特徴とする前記（４）に記載の排ガスの脱硝処理装置。
（６）前記吸着反応装置が、回転軸を中心にして円盤状に配置された複数の高シリカ吸着剤充填層を有し、回転により順次吸着反応ゾーンと加熱脱着ゾーンを通過することによって吸着反応工程と加熱脱着工程とを順次繰り返す吸着反応装置であることを特徴とする前記（４）に記載の排ガスの脱硝処理装置。
【００１１】
（７）前記オゾン発生装置が水の電解によるオゾン発生器であり、前記脱硝装置が還元剤として水素を使用する脱硝装置であることを特徴とする前記（４）〜（６）のいずれかの排ガスの脱硝処理装置。
【００１２】
（８）前記（４）〜（７）のいずれかの構成を有することを特徴とする道路トンネル排ガスの脱硝装置。
【００１３】
【発明の実施の形態】
本発明においては、吸着剤としてオゾンを吸着しかつＮＯｘを吸着する、高シリカペンタシルゼオライト（シリカライト又はＳｉＯ2 ／Ａｌ2 Ｏ3 比が高いＺＳＭ−５）、脱アルミニウムフォージャサイト（超安定Ｙ型ゼオライト：ＵＳＹ）、メソポーラスシリケート（ＭＣＭ−４１、ＦＳＭ−１６、テトラエトキシシランをシリカ源とする１）低温酸性合成メソポーラスシリケート、又は２）低分子ケイ酸をシリカ源とする低温酸性合成メソポーラスシリケートなど）、又はこれらのうちの２種以上の混合物である、高シリカ吸着剤を使用し、オゾンを注入した排ガスを吸着剤と接触させることによって、ＮＯｘの主成分であるＮＯのＮＯ2 及びＨＮＯ3 への酸化反応と吸着を同時に行なわせるようにしている。ここで使用するこれらの高シリカ吸着剤はいずれもオゾンの吸着能力が高く、しかも吸着したオゾンの分解率が低く、かつＮＯｘも吸着するので、吸着剤相中におけるオゾンとＮＯｘとの接触効率は、単に排ガス中にオゾンを添加した場合に比較して飛躍的に大きくなり、ＮＯｘからＮＯ2 及びＨＮＯ3 への酸化が極めて効率よく進行するのである。酸化により生成するＮＯ2 及びＨＮＯ3 は、排ガス中に含まれるＮＯを主体とするＮＯｘに比較して吸着剤に吸着されやすいので、極めて効率よくＮＯｘの濃縮が達成される。さらに、これらの吸着剤は水に対する耐性があり、除湿工程を設ける必要がないという利点もある。
【００１４】
前記高シリカ吸着剤のうち、高シリカペンタシルゼオライトは、シリカ源としてケイ酸ナトリウムやヒュームドシリカを使用し、有機テンプレートとしてテトラプロピルアンモニウムブロミドを使用して１５０〜１８０℃程度で水熱合成を行って得られるＳｉＯ２  ／Ａｌ２  Ｏ３  比１０〜１０００程度のペンタシルゼオライトである。
脱アルミニウムフォージャサイトは、ＳｉＯ２  ／Ａｌ２  Ｏ３  比５程度のＮａ−Ｙ型ゼオライトをアンモニア水で処理することによりゼオライト骨格のＡｌの大半を除去して得られたＳｉＯ２  ／Ａｌ２  Ｏ３  比１０〜４００の超安定Ｙ型ゼオライト（ＵＳＹ）である。
【００１５】
メソポーラスシリケートは１０〜１０００オングストロームのメソ孔を有するシリカ系多孔質体であって、種々の製造方法があり、製造条件等によりＳｉＯ２  ／Ａｌ２  Ｏ３  比１０から実質的にＳｉＯ２  のみのものまで得られている。例えば、ＭＣＭ−４１はモービル社により開発された温度１４０℃、ｐＨ１３．５、シリカ源として水ガラス、ケイ酸ナトリウム、有機テンプレートとしてカチオン系界面活性剤（炭素数８以上）を使用して得られる比表面積１６００ｍ２  ／ｇ程度、ＳｉＯ２  ／Ａｌ２  Ｏ３  比１０００程度のシリカ系多孔質体である。ＦＭＳ−１６は同じく黒田、稲垣等により開発されたカネマイトにカチオン系界面活性剤をインターカレーションして得られたＭＣＭ−４１と類似の構造のＳｉＯ２  ／Ａｌ２  Ｏ３  比１０００程度のシリカ系多孔質体である。また、低温メソポーラスシリケート▲１▼はｓｔｕｃｋｙ等により提唱された方法、すなわち、シリカ源としてテトラエトキシシラン（ＴＥＯＳ）を、有機テンプレートとしてカチオン系界面活性剤を使用して室温下にｐＨ１以下で合成するものであり、低温メソポーラスシリケート▲２▼は本発明者等が開発した方法、すなわち、シリカ源として縮重合したシリカを含まないケイ酸を、有機テンプレートとしてカチオン系界面活性剤を使用して室温ｐＨ１以下で合成するものである。これらの低温メソポーラスシリケートは製造条件等によりＳｉＯ２  ／Ａｌ２  Ｏ３  比１０から実質的にＳｉＯ２  のみのものまで得ることができる。
【００１６】
また、本発明者らの実験結果によれば、これらの高シリカ吸着剤の中でもＳｉＯ２  ／Ａｌ２  Ｏ３  比７０以上の高シリカペンタシルゼオライト、ＳｉＯ２  ／Ａｌ２  Ｏ３  比２０以上の脱アルミニウムフォージャサイト、ＳｉＯ２  ／Ａｌ２  Ｏ３  比２０以上のメソポーラスシリケートが、オゾン吸着能が高く、吸着したオゾンの分解率も低いので好ましい吸着剤である。これらの中では高シリカペンタシルゼオライトはオゾン分解率が若干高い傾向にあり、オゾン吸着能及び分解率を勘案するとＳｉＯ２  ／Ａｌ２  Ｏ３  比２０以上のメソポーラスシリケートが最も良好な性能を示し、次いでＳｉＯ２  ／Ａｌ２  Ｏ３  比２０以上の脱アルミニウムフォージャサイト、ＳｉＯ２  ／Ａｌ２  Ｏ３  比７０以上の高シリカペンタシルゼオライトの順である。
【００１７】
これらの吸着剤は、吸着反応装置における圧損を低く抑えるため、ハニカム形状に成形して使用するのが好ましい。それによって、１００万Ｎｍ３  ／ｈ程度の規模の処理装置においても圧損を５０ｍｍＡｑ以下に抑えることができる。
【００１８】
以下、道路トンネル排ガスの処理を例にとって、本発明をさらに詳細に説明する。０．５〜３ｐｐｍのＮＯを主体とするＮＯｘを含有する道路トンネル排ガスにオゾンを添加、混合した後、前記吸着反応装置の吸着反応工程にある吸着剤充填層に導入し、吸着剤相中で酸化反応させＮＯｘをＮＯ２  及びＨＮＯ３  に酸化して吸着させる。これによって、ＮＯｘ濃度が０．０４〜０．１ｐｐｍに低下した処理済ガスは大気中に放出される。オゾンの添加量は排ガス中のＮＯｘ濃度の種類、処理条件等によって適宜設定すればよいが、通常は排ガス中のＮＯｘに対しモル比で１〜１．５程度である。
【００１９】
排ガス中にオゾンを供給するためのオゾン発生器（オゾナイザー）としてはそれ自体公知の無声放電方式、紫外線ランプ方式、水電解方式などいずれの方式のものでも適用できる。中でも水電解法は、特殊処理したイオン交換膜を、カーボンとフッ素樹脂からなるガス透過性電極（水素極）と二酸化鉛電極（オゾン極）で挟み、オゾン極に原料水としてイオン交換水を供給して電気分解し、オゾン極にオゾンと酸素を発生させ、水素極に水素を発生させるものであって、高濃度でクリーンなオゾンガスが得られ、しかも副生する水素を後の脱硝工程において還元剤として使用することにより、極めて効率的なシステムを構築できるので、本発明で使用するオゾン発生装置として特に好適である。
【００２０】
ＮＯ２  及びＨＮＯ３  を吸着して吸着剤の吸着能が低下した吸着剤充填層は、排ガスの導入を止めて加熱脱着工程とし、加熱することによってＮＯ２  を脱着させ（吸着されたＨＮＯ３  もほとんどがＮＯ２  の形で脱着する）、高濃度ＮＯ２  含有ガスを発生させるとともに吸着剤の再生を行う。加熱温度は吸着時の温度にもよるが、常温吸着の場合で実用的には７０〜２００℃に加熱する。なお、本発明を、ボイラ排ガスやディーゼルエンジン排ガスを通常の脱硝方法によって処理し、４０ｐｐｍ程度までＮＯｘ濃度を低減させたガスの二次処理に適用する場合など、処理ガスが比較的高温の場合には５０〜１００℃で吸着反応させ、２００〜３００℃で脱着させることもできるが、この場合はオゾンの分解を考慮し、ＮＯｘに対するオゾンのモル比を１．２〜２モル比程度に増量する必要がある。
加熱方法としては吸着反応処理後の処理ガスの１部を加熱し、脱着ガスとして使用するのが好都合である。本発明においては前記の高性能吸着剤を使用しているのでＮＯｘガスの濃縮効果が大きく、ＮＯ２  濃度が１０００〜２００００ｐｐｍの高濃度ＮＯ２  含有ガスが得られる。
【００２１】
実際の道路トンネル排ガスの処理に当たっては、複数の高シリカ吸着剤充填層を有する吸着反応装置を使用して、バルブの切り換えによって吸着反応工程と加熱脱着工程とを順次繰り返す方式とするか、あるいは、回転軸を中心にして円盤状に配置された複数の高シリカ吸着剤充填層を有する吸着反応装置を使用して、回転により順次吸着反応ゾーンと加熱脱着ゾーンを通過することによって吸着反応工程と加熱脱着工程とを順次繰り返す方式とすることによって、連続的な排ガス処理が可能となる。
【００２２】
加熱脱着工程から得られる高濃度ＮＯ２  含有ガスを脱硝装置に導入して脱硝処理を行う。脱硝装置としては、従来からボイラ排ガスの脱硝等に用いられているアンモニアなどの還元剤を使用した接触還元脱硝装置が使用できる。この種の接触還元脱硝装置は通常１８０〜３５０℃で運転されているが、最近開発されている２００℃付近の低温で活性を示す脱硝触媒を使用すれば、加熱脱着工程で得られるガスをさらに加熱するエネルギを低減することができる。なお、前記のとおりオゾン発生器として水電解方式のオゾン発生器を使用すればオゾンとともに水素が得られるので、この水素を脱硝装置の還元剤として使用することにより、極めて効率的な排ガス処理システムとなる。また、この場合は有害なアンモニアを使用しないので、市街地に設置しても二次公害のおそれがない。さらに、オゾン発生器で副生する水素の処理が不要となる利点もある。
【００２３】
脱硝後のガス中のＮＯｘ濃度は５０〜１０００ｐｐｍ程度であり、量が少ないのでそのまま前記吸着反応工程から排出される処理済ガスと合わせて大気中に放出することもできるが、全量を吸着反応装置へ導入する排ガス中に戻すようにすれば、系外への放出ガスはＮＯｘ濃度０．０４〜０．１ｐｐｍの処理済ガスのみとすることができる。
【００２４】
本発明の排ガスの脱硝方法及び装置は、ＮＯｘを高度に濃縮して脱硝処理することができるので、ＮＯｘ濃度が０．５〜３ｐｐｍの道路トンネル排ガスなどのＮＯｘ濃度が低い（４０ｐｐｍ程度以下）排ガスの処理に好適である。また、比較的高濃度のＮＯｘを含むボイラ排ガスなどを通常のアンモニア還元脱硝方法などによって脱硝処理し、ＮＯｘ濃度が４０ｐｐｍ程度に低減された処理ガスに適用してさらに高度の脱硝処理を行うことも可能である。
【００２５】
【実施例】
次に図面を参照した実施例により本発明を詳細に説明する。
（実施例１）
図１は本発明による道路トンネル排ガス脱硝処理プロセスの１実施態様を示す概略説明図である。図１のプロセスは水電解方式のオゾン発生器を使用し、吸着反応装置は回転式とし、脱硝装置は水素を還元剤とする脱硝装置を使用した例である。
図１において、ブロア２を経由して供給される道路トンネルからの排ガス１に、混合器３でオゾン発生器４からオゾン５を注入し、吸着反応装置１０の吸着反応ゾーン７にある吸着剤充填層に導入して吸着反応処理する。オゾン発生器４は水６を供給して電解しオゾンを発生させる方式のものである。
【００２６】
吸着反応器１０は高シリカ吸着剤を充填した吸着剤充填層が円盤状に配置された形式のもので、吸着反応ゾーン７、予熱ゾーン８及び加熱脱着ゾーン９とに区分されており、全体が回転することにより各吸着剤充填層が順次、吸着反応工程、予熱工程及び加熱脱着工程を繰り返すようになっている。吸着反応ゾーンにある吸着剤充填層に導入された排ガス１中のオゾン及びＮＯｘ（ＮＯが主体）は高シリカ吸着剤に吸着され、ＮＯｘは高濃度のオゾンと接触して酸化されＮＯ２  及びＨＮＯ２  となり吸着される。このようにしてＮＯｘ濃度が低減した排ガスは処理済ガス１１として大気中に放出される。
【００２７】
処理済ガス１１の１部は脱着ガス１２として予熱ゾーン８の吸着剤層に導入され、加熱脱着ゾーン９で大部分のＮＯ２  が脱着された吸着剤と接触して、残留するＮＯ２  を脱着させるとともに吸着剤を冷却したのち、ヒータ１３で脱着温度（７５〜２００℃）に加熱され、加熱脱着ゾーン９にある吸着剤層に導入される。そしてＮＯ２  を吸着した吸着剤と接触してＮＯ２  を脱着させて吸着剤を再生し、高濃度ＮＯ２  含有ガス１４として排出される。
【００２８】
高濃度ＮＯ２  含有ガス１４は、１８０〜３５０℃の温度で表１に示した脱硝触媒を充填した脱硝装置１５に導入され、オゾン発生器４からの水素１６により還元脱硝処理される。処理後の脱硝ガス１７は、吸着反応ゾーン７からの処理済ガス１１と合わせて大気中に放出するか、吸着反応装置１０へ導入される前の排ガス中に返送される。
図１のプロセスによりＮＯ濃度２ｐｐｍの道路トンネル排ガス１０６  Ｎｍ３  ／ｈを処理する場合の諸元は表１のとおりである。
【００２９】
【表１】
0003553336.tif 000002
【００３０】
（実施例２）
吸着剤充填層が７５ｍ３  のメソポーラスシリケート（実質的にＳｉＯ２  ：１００％のハニカム）である図１の形式の回転式吸着反応装置を使用してＮＯｘ（ＮＯ／ＮＯ２  比：１／０．２）濃度２ｐｐｍのガスを処理してＮＯｘ除去試験を行った。
〔吸着反応装置の回転数とＮＯｘ吸着能力〕
ＮＯｘに対し１．５モル比のオゾンを添加し、吸着温度２５℃、脱着温度２００℃とし、吸着反応装置の回転数を変化させてＮＯｘ除去試験を行い、９０％のＮＯｘ除去率が得られる処理ガス量を調べた結果を図２に示す。
【００３１】
〔吸着反応装置入口オゾン／ＮＯｘモル比とＮＯｘ除去率〕
吸着反応装置入口におけるオゾン／ＮＯｘモル比を変化させ、吸着温度２５℃、脱着温度２００℃とし、吸着反応装置の回転数を３ｒｐｈとしてＮＯｘ除去試験を行い、吸着反応装置入口オゾン／ＮＯｘモル比とＮＯｘ除去率との関係を調べた。結果を図３に示す。
【００３２】
〔再生温度とＮＯｘ吸着能力〕
ＮＯｘに対し１．５モル比のオゾンを添加し、吸着温度２５℃、吸着反応装置の回転数を３ｒｐｈとし、再生温度を変化させてＮＯｘ除去試験を行い、９０％のＮＯｘ除去率が得られる処理ガス量を調べた結果を図４に示す。
【００３３】
【発明の効果】
本発明においては、オゾンの吸着能力が大きく、吸着したオゾンの分解率が低く、かつＮＯｘを吸着する、オゾン吸着能力の大きいメソポーラスシリケート、高シリカペンタシルゼオライト、脱アルミニウムフォージャサイト、又はこれらのうち２種以上の混合物からなる高シリカ吸着剤を吸着反応装置の吸着剤充填層に使用し、オゾンを注入した排ガスを接触させることによって、ＮＯのＮＯ2 への酸化とＮＯ2 の吸着濃縮を効率よく行うことができるため、吸着酸化反応効率及びＮＯ2 の濃縮効率が高く、装置の小型化の効果が大きい。また、本発明で使用する高シリカ吸着剤は疎水性で排ガス中の水分の影響を受けないので、脱湿装置を設ける必要がない。水電解方式のオゾン発生装置を使用し、副生する水素を後の脱硝工程において還元剤として使用することにより、極めて効率的なシステムの構築が可能である。さらに、脱硝装置における脱硝触媒として低温脱硝型の触媒の適用が可能であり、その場合はより一層の省エネルギ設備となる。
【図面の簡単な説明】
【図１】本発明による道路トンネル排ガス脱硝処理プロセスの１実施態様を示す概略説明図。
【図２】実施例２における吸着反応装置の回転数とＮＯｘ吸着能力との関係を示すグラフ。
【図３】実施例２における吸着反応装置入口オゾン／ＮＯｘモル比とＮＯｘ除去率との関係を示すグラフ。
【図４】実施例２における再生温度とＮＯｘ吸着能力との関係を示すグラフ。
【図１】
0003553336.tif 000003
【図２】
0003553336.tif 000004
【図３】
0003553336.tif 000005
【図４】
0003553336.tif 000006